СПОСОБ ПРОИЗВОДСТВА УГОЛЬНЫХ ОКАТЫШЕЙ ИЛИ БРИКЕТОВ

1. Способ производства угольных окатышей или брикетов, включающий смешивание исходного материала со связующим, получение из образованной смеси сырых формовок, сушку формовок, их охлаждение и рассев, отличающийся тем, что в качестве исходного материала для смешивания используют шламы углеобогащения, а в качестве связующего используют бентонит, который подмешивают в количестве 14÷20% от общего количества шламов углеобогащения, причем влажность смеси шламов углеобогащения и бентонита перед образованием формовок поддерживают на уровне 12÷16% мас., а сушку осуществляют с предварительной раскладкой формовок.
2. Способ по п. 1, отличающийся тем, что образование формовок осуществляют в грануляторе с получением угольных окатышей.
3. Способ по п. 1, отличающийся тем, что образование формовок осуществляют в брикетировочном прессе с получением угольных брикетов.
4. Способ по п. 2, отличающийся тем, что рассев кондиционных угольных окатышей осуществляют до фракции 3÷10 мм, при этом кондиционные окатыши направляют потребителю, а некондиционные окатыши направляют на измельчение до фракции не более 400 мкм, после чего направляют на смешивание со шламами углеобогащения.
5. Способ по п. 3, отличающийся тем, что при рассеве из всей массы брикетов удаляют разрушенные брикеты, при этом целые брикеты направляют потребителю, а разрушенные брикеты направляют на измельчение до фракции не более 400 мкм, после чего направляют на смешивание со шламами углеобогащения.
6. Способ по п. 1, отличающийся тем, что для сушки используют ленточную сушилку, а для предварительной раскладки используют ленточный раскладчик.
7. Способ по п. 1, отличающийся тем, что для получения смеси используют шламы углеобогащения с влажностью не более 11% и с размерами частиц не более 400 мкм.
8. Способ по п. 1, отличающийся тем, что в качестве связующего используют раствор лигносульфоната в воде.